(57)【要約】      （修正有）【課題】従来に比べて引張強度に優れ、手鉤等で引掛け又は摘み具等で部分的に摘んで持ち上げても破断しない油吸着マットを提供する。【解決手段】油吸着材を熱融着性の結合材で結合して油吸着層２を両面側から補強用不織布３，３で挟み、油吸着層２及び両側の補強用不織布３，３を通した糸で縫合４して両側の補強用不織布３，３どうしが連結され、縫合４した縫い目で囲まれた複数の縫合囲繞域５が形成され、油吸着層２と両側の補強用不織布３，３を一体化したこと。【選択図】図１
0003133930.tif 000002
【実用新案登録請求の範囲】
【請求項１】
油吸着材を熱融着性の結合材で結合して油吸着層を形成した油吸着マットにおいて、油吸着層を両面側から補強用不織布で挟み、油吸着層及び両側の補強用不織布を通した糸で縫合して両側の補強用不織布どうしが連結され、縫合した縫い目で囲まれた複数の縫合囲繞域が形成されたことを特徴とする油吸着マット。
【請求項２】
前記油吸着層は、目付けが８００〜１１００ｇ／ｍ2 で平面的大きさが１．０ｍ2 以下の範囲で選択され、前記各補強用不織布は、ポリプロピレン繊維からなり目付けが１０〜１５ｇ／ｍ2 の範囲で選択されたスパンボンド不織布である請求項１記載の油吸着マット。
【請求項３】
前記油吸着層に前記各補強用不織布を油がしみとおるように接着した請求項１又は２記載の油吸着マット。
【考案の詳細な説明】
【技術分野】
【０００１】
本考案は、水面上に浮遊する油（例えば、重油）や、工場床面上等に落ちている油（例えば、切削油）等を吸着する油吸着マットに関するものである。
【背景技術】
【０００２】
従来、油吸着マットには、印刷が施された古紙を粉砕したサイズ剤入りの紙等からなる油吸着材を芯鞘型のポリエステル繊維からなる熱融着性の結合材で結合させて油吸着層としたものがある（特許文献１）。
【特許文献１】特許第３３０２６１０号公報
【考案の開示】
【考案が解決しようとする課題】
【０００３】
しかし、従来の油吸着マットは、油吸着材の重量の１０〜１３倍の重量の油を吸着できるものであるが、油を吸着して重くなっている状態のもを回収のために手鉤等で突き刺すように引掛けて持ち上げたり、摘み具等で部分的に摘まん持ち上げたりすると、引張強度の不足により引掛け又は摘んだ箇所から亀裂が生じて破断することがある。
【０００４】
そのために、従来の油吸着マットは、油吸着後に回収するとき、マット全体を掬い具で掬い上げる等する必要があり、多くの手間を必要とする問題があった。
【０００５】
本考案は従来の前記課題に鑑みてこれを改良除去したものであって、引張強度が従来よりも優れ、手鉤等で引掛け又は摘み具等で部分的に摘んで持ち上げても破断しない油吸着マットを提供せんとするものである。
【課題を解決するための手段】
【０００６】
従来に比べて引張強度を優れたものとするために本考案が採用した請求項１の手段は、油吸着材を熱融着性の結合材で結合して油吸着層を形成した油吸着マットにおいて、油吸着層を両面側から補強用不織布で挟み、油吸着層及び両側の補強用不織布を通した糸で縫合して両側の補強用不織布どうしが連結され、縫合した縫い目で囲まれた複数の縫合囲繞域が形成されたことを特徴とする油吸着マットである。
【０００７】
手鉤等で引掛け又は摘み具等で部分的に摘んで持ち上げても破断しない本考案が採用した請求項２の手段は、前記油吸着層は、目付けが８００〜１１００ｇ／ｍ2 で平面的大きさが１．０ｍ2 以下の範囲で選択され、前記各補強用不織布は、ポリプロピレン繊維からなり目付けが１０〜１５ｇ／ｍ2 の範囲で選択されたスパンボンド不織布である請求項１記載の油吸着マットである。
【０００８】
水面上に浮遊する油を各補強用不織布から油吸着層へ円滑に移動させるために本考案が採用した請求項３の手段は、前記油吸着層に前記各補強用不織布を油がしみとおるように接着した請求項１又は２記載の油吸着マットである。
【考案の効果】
【０００９】
請求項１の考案に係る油吸着マットは、油吸着層を挟んだ両側の補強用不織布どうしを複数の縫合囲繞域を形成するように縫合して油吸着層と両側の補強用不織布を一体化してあるため、引張強度が油吸着層単体の引張強度に比べて飛躍的に向上できる実用的効果を奏する。
【００１０】
請求項２の考案に係る油吸着マットは、目付けが９００〜１１００ｇ／ｍ2 の油吸着層を両面側からポリプロピレン繊維からなり目付けが１０〜１５ｇ／ｍ2 のスパンボンド不織布で挟んで補強してあるので、油吸着層が１０〜１３倍の重量の油を吸着して重くなっていたとしても、手鉤等で引掛け又は摘み具等で部分的に摘んで持ち上げても破断することはなく、油吸着して重くなっているときの取り扱いが容易となる実用的効果を奏する。      
【００１１】
請求項３の考案に係る油吸着マットは、油吸着層に各補強用不織布を透水可能に接着してあるため、水面上に浮遊する油を補強用不織布から油吸着層へ円滑に移動させることが可能となり、水面上における油の回収を迅速にできる実用的効果を奏する。
【考案を実施するための最良の形態】
【００１２】
以下に、本考案の構成を図面に示す考案の実施の形態に基づいて説明すると次の通りである。図１は本考案の一実施の形態に係る油吸着マット１を示すものであって、（Ａ）は一部破断した平面図、（Ｂ）は側面図、（Ｃ）は縫合４した縫い目の拡大図である。
【００１３】
油吸着マット１は、油吸着層２を両面側から挟んだ補強用不織布３，３どうしを油吸着層２及び両側の補強用不織布３，３を通した糸で縫合４して連結することで、油吸着層２と両側の補強用不織布３，３が一体化され、縫合４した縫い目で囲まれた複数の縫合囲繞域５が形成されたものである。油吸着マット１は、縫合４して油吸着層２と両側の補強用不織布３，３を一体化することで、引張強度が油吸着層２単体の引張強度に比べて飛躍的に向上する。
【００１４】
前記油吸着層２は、従来と同様に、油吸着材を熱融着性の結合材で結合して層状に形成したものである。油吸着材は、印刷が施された古紙（例えば、段ボール古紙、ＰＰＣ古紙、新聞古紙）を粉砕したサイズ剤入りの紙や、この紙にスギ樹皮粉砕物、羊毛、麻及び／又は椰子繊維等を粉砕したものであって油と親和性のある繊維を適宜割合で配合したものが選択され、これらの粉砕の程度を、例えば、０．０３〜５．００ｃｍ程度の繊維長さであり、より望ましくは、０．３〜０．７ｃｍ程度の繊維長さとしたものを用いる。結合材は、芯鞘型のポリエステル繊維（例えば、繊維長：１ｃｍ、繊維径：３デニール、鞘材溶融温度：１１０℃、芯材溶融温度：２２５℃）を用い、上記油吸着材１００部に対し結合材５〜１０部を添加してある。油吸着層２は、水に浮く比重となっており、撥水性があって油と親和性を有するものである。
【００１５】
前記油吸着材及び結合材は、油吸着層成形工程において、ミキシングしてエアーレイド法等の形成方法でウエブにフォーミングされ、フォーミングされたウエブを通気性の有る上下のコンベアで挟持して圧縮させつつ結合材の溶融温度（例えば、１３０℃）の熱風をウエブへ通して加熱処理が施され、溶融した結合材で油吸着材の繊維どうしが融着されたウエブを冷却して結合材を硬化させることで、目付けが８００〜１１００ｇ／ｍ2 で、厚みが９〜１２ｍｍ程度の油吸着層２に成形される。
【００１６】
成形された油吸着層２は、縫製工程において、両面側から補強用不織布３，３で挟み、油吸着層２及び両側の補強用不織布３，３を通した糸で縫合４して両側の補強用不織布３，３と一体化され、油吸着マット１となる。縫製は、例えば、綿繊維，ポリエステル繊維及び／又はポリプロピレン繊維からなる双糸で５０〜６０番（好ましくは、５０番）の縫い糸を縫い目長さＳ＝３〜４ｍｍで縫合４し、油吸着層２の平面積１．０ｍ2 当たりの縫合４の全長が２０〜３０ｍ程度であって、菱形を連続させた状態や格子状態の縫い目模様となるようにして、縫合４した縫い目で囲まれた複数の縫合囲繞域５を両面側に形成してある。縫い糸は、縫製を円滑にするためのシリコンやワセリン等の潤滑油を含浸したものを用い、縫い目から油吸着層２への油の浸透を促進させ且つ水の浸透を阻止するようにしてある。
【００１７】
前記油吸着層２と両側の各補強用不織布３は、縫製する前に、接着することもある。この接着は、各補強用不織布３から油吸着層２へ油がしみとおるように行われる。油がしみとおるように接着した場合は、水面上に浮遊する油を回収するとき、油を補強用不織布３から油吸着層２へ円滑に移動させることが可能となる。接着は、油吸着層２及び各補強用不織布３の何れか一方又は両方の表面に、撥水性のある接着剤をスプーレ等で塗着し、油吸着層２及び各補強用不織布３を合わせて接着剤を乾燥させて行われる。
【００１８】
前記油吸着マット１は、油吸着層２が１０〜１３倍の重量の油を吸着して重くなった状態で、縫合囲繞域５を手鉤等で引掛け又は摘み具等で部分的に摘んで持ち上げても破断しない大きさに裁断される。油吸着マット１を裁断する大きさとしては、例えば、油吸着層２の目付けが８００〜１１００ｇ／ｍ2 で、両側の各補強用不織布３にポリプロピレン繊維からなり目付けが１０〜１５ｇ／ｍ2 の範囲で選択したとき、油吸着マット１の平面的大きさが１．０ｍ2 以下の範囲で選択される。油吸着マット１の大きさは、取り扱い易さの観点から、一辺が５０ｃｍ以下の正方形が選択される。
【００１９】
考案者は、効果を確認するために、下記条件の油吸着マット１の試験片を作成し、水面上に浮遊する重油を吸着させる実験を行い、下記の結果を得た。
【００２０】
（試験片の条件）
１．油吸着マット１の大きさ：平面の一辺が１００ｃｍの正方形
２．油吸着層２の条件：サイズ剤入りの紙からなり、目付けが１１００ｇ／ｍ2 
３．結合材：芯鞘型のポリエステル繊維を用い、油吸着材１００部に対し結合材５部を添加
４．各補強用不織布３の条件：ポリプロピレン繊維からなり目付けが１０ｇ／ｍ2 のスパンボンド不織布
５．縫製の条件：５０番の綿双糸を縫い目長さＳ＝２ｍｍで縫合４し、油吸着層２の平面積１．０ｍ2 当たりの縫合４の全長が２０ｍで、縫合４した縫い目で菱形に囲まれた一辺Ｄ＝９．０ｃｍの縫合囲繞域５を形成した
【００２１】
（試験の結果）
油吸着マット１は、油吸着層２の重量の１３倍の重油を吸着させ、縫合４した縫い目でで菱形に囲まれた縫合囲繞域５の箇所を手鉤で引掛けて水面上から持ち上げても破断しなかった。
【図面の簡単な説明】
【００２２】
【図１】本考案の一実施の形態に係る油吸着マットを示すものであって、（Ａ）は一部破断した平面図、（Ｂ）は側面図、（Ｃ）は縫い目の拡大図である。
【符号の説明】
【００２３】
２…油吸着層、３…補強用不織布、４…縫合、５…縫合囲繞域
【図１】
0003133930.tif 000003